(57)【要約】【解決手段】　粘着性シリコーン成形品の少なくとも一方の面に、水分を保有する保水材を貼着面とするセパレーターが剥離可能に貼付されてなり、かつ、セパレーターの厚さが０．１〜５ｍｍで、粘着性シリコーン成形品の厚さが該セパレーターの厚さの１〜２倍であることを特徴とするセパレーターを有する粘着性シリコーン成形品。【効果】　本発明のセパレーターを有する粘着性シリコーン成形品は、成形品のセパレーター貼着面の状態を損うことなく、セパレーターをスムーズに剥離除去することができる。【選択図】　　　なし【特許請求の範囲】
【請求項１】
　粘着性シリコーン成形品の少なくとも一方の面に、水分を保有する保水材を貼着面とするセパレーターが剥離可能に貼付されてなり、かつ、セパレーターの厚さが０．１〜５ｍｍで、粘着性シリコーン成形品の厚さが該セパレーターの厚さの１〜２倍であることを特徴とするセパレーターを有する粘着性シリコーン成形品。
【請求項２】
　セパレーターの厚さが０．１〜０．５ｍｍで、粘着性シリコーン成形品の厚さが０．５〜１ｍｍである請求項１記載の粘着性シリコーン成形品。
【請求項３】
　セパレーターが、補強材に水分を保有する保水材の層を形成してなるものである請求項１又は２記載のシリコーン成形品。
【請求項４】
　保水材が吸水性高分子物質である請求項１、２又は３記載のシリコーン成形品。
【請求項５】
　保水材が多価アルコールを含有する請求項１乃至４のいずれか１項記載のシリコーン成形品。
【請求項６】
　粘着性シリコーン成形品がシリコーンゲル成形品である請求項１乃至５のいずれか１項記載のシリコーン成形品。
【発明の詳細な説明】
【技術分野】
【０００１】
　本発明は、粘着面がセパレーターにより保護され、このため現場施工においても優れた取り扱い性を有する粘着性シリコーン成形品に関する。
【背景技術】
【０００２】
　シリコーン製品は、耐熱性、耐候性、電気絶縁性等に優れるとともに、ポッティング性、シール性にも優れるため、電子機器、家電、自動車、建築物等のポッティング材、シール材として広く使用されている。
【０００３】
　しかし、これらに使用されるシリコーンゲル等の強い粘着性を有するシリコーン材料は、取り扱い性が極めて悪いため、使用する部分に流し込んでから固める（ゲル化させる）等のポッティングやシールを行うのに専用の装置が必要とされていた。そのため、大型の機械部品のシール等についてはこれらのシリコーン材料の使用が制限されていた。
【０００４】
　一方、既に架橋したシリコーンゲル等の粘着性シリコーン成形品は、その粘着面にポリエチレンやポリプロピレン等のセパレーター（保護フィルム）を貼付、保護することも行われているが、これらのセパレーターを用いた場合、セパレーターを剥がそうとすると、シリコーン成形品が軟らかく強度もないため、成形品の形状を維持することができなかった。
【発明の開示】
【発明が解決しようとする課題】
【０００５】
　本発明は、上記問題点を解決するためになされたもので、セパレーターを剥がした場合でも、粘着性シリコーン成形品の表面粘着層を荒すことなくセパレーターを剥がすことができ、粘着性シリコーン成形品に微細加工を施した場合でも、微細加工部分にストレスをかけずにセパレーターを剥がすことができる、現場施工に好適な粘着性を有するシリコーン成形品を提供することを目的とする。
【課題を解決するための手段】
【０００６】
　本発明者は、上記目的を達成するため鋭意検討を行った結果、粘着性シリコーン成形品の粘着面に剥離可能に貼付、保護するセパレーターとして、水分を保有する保水材にて形成されたセパレーターを使用することにより、シリコーンゲル等の軟らかく、強度の低い粘着性シリコーン成形品の粘着面の状態を損うことなく、また粘着面に微細加工を施した場合もこれにストレスをかけることなく、スムーズにセパレーターを剥離除去し得ることを見出し、本発明をなすに至った。
【０００７】
　従って、本発明は、粘着性シリコーン成形品の少なくとも一方の面に、水分を保有する保水材を貼着面とするセパレーターが剥離可能に貼付されてなり、かつ、セパレーターの厚さが０．１〜５ｍｍで、粘着性シリコーン成形品の厚さが該セパレーターの厚さの１〜２倍であることを特徴とするセパレーターを有する粘着性シリコーン成形品を提供する。
【発明の効果】
【０００８】
　本発明のセパレーターを有する粘着性シリコーン成形品は、成形品のセパレーター貼着面の状態を損うことなく、セパレーターをスムーズに剥離除去することができる。
【発明を実施するための最良の形態】
【０００９】
　以下、本発明につき更に詳細に説明すると、本発明の粘着性を有するシリコーン成形品は、少なくとも一方の面に、水分を保有する保水材を用いて形成されたセパレーターを剥離可能に貼着してなるものである。
【００１０】
　ここで、粘着性を有するシリコーン成形品としては、シリコーンゲル、表面粘着性の強い低硬度シリコーンゴム、シリコーン粘着剤等の成形品が挙げられ、これらが他の材料と複合化されたものであってもよい。中でもシリコーンゲル及びシリコーンゲルを用いた複合品の場合に有効である。
【００１１】
　保水材としては、デンプン、ポリアクリル酸、ポリビニルアルコール、ポリエチレンオキシド等の水溶性高分子を架橋によって水に不溶化して得られる吸水性高分子、コンニャク等があげられ、吸水性高分子が好ましい。
【００１２】
　セパレーターは、この保水材に水を含有させたものから形成されるが、この場合、水の含有量は保水材１００重量部に対して１〜５００重量部、特に５〜１００重量部が好ましい。
【００１３】
　また、セパレーターは、取り扱い性を向上させるために、内部にポリエチレンやＰＥＴ等の樹脂フィルム、ナイロン等の不織布、Ａｌ箔等の金属フィルム、ガラスクロス等の無機不織布などの補強材を存在させることが好ましい。この場合、セパレーターは、補強材に水分を含有する保水材をコーティング等により塗布し、保水材の層を設けることによって形成することができる。
【００１４】
　保水材には、水と共にグリセリン等の多価アルコールを含有させることが好ましい。多価アルコールを含有させることにより、離型耐久性が向上する。多価アルコールの量は、保水材１００重量部に対して１〜５００重量部、特に５〜１００重量部が好ましい。
【００１５】
　本発明は、粘着性を有するシリコーン成形品を所定の形状とした後、上記セパレーターを貼り付けることにより容易に製造することができる。セパレーターは粘着性を有するシリコーン成形品の少なくとも一面に設けられていればよく、他の面はＰＥＴやポリエチレン等のフィルムであってもよい。なお、セパレーターの厚さは、０．１〜５ｍｍ、特に０．１〜２ｍｍであることが好ましい。
【００１６】
　本発明の上記セパレーターを有する粘着性シリコーン成形品は、セパレーターを剥がした場合でも粘着性シリコーン成形品の表面粘着層を荒らすことがなく、粘着性シリコーン成形品に微細加工を施した場合でも微細加工部分にストレスをかけずにセパレーターを剥がすことができるため、取り扱い性に優れ、現場施工に好適である。また、本発明のセパレーターを有する粘着性シリコーン成形品は、打ち抜き加工性にも優れ、所定の形状に打ち抜き加工することができる。
【実施例】
【００１７】
　以下、実施例を示して本発明を具体的に説明するが、本発明は下記の実施例に制限されるものではない。
【００１８】
　　[実施例１]
　シリコーンゲルＫＥ１０５１Ａ／Ｂ（信越化学工業（株）製品名）のＡ液とＢ液を等量混合して１００ミクロンの厚さのＰＥＴフィルムに０．５ｍｍの厚みでコーティングし、硬化成形した。
【００１９】
　ついで、アクリル系高分子吸水ポリマー１００重量部にグリセリンと水を１対１で混合した混合液２０重量部を充填し、不織布に０．５ｍｍの厚みでコーティングしたセパレーターを貼り付けた。これを、所定の形状に打ち抜き加工したところ、任意の形に打ち抜き加工ができた。また、上記セパレーターは、シリコーンゲル硬化物（成形品）からスムーズに、その表面状態を損うことなく剥離することができた。
【００２０】
　　[実施例２]
　５０ミクロンの厚さのＰＥＴフィルムに、アクリル系高分子吸水ポリマー１００重量部にグリセリンと水を１対１で混合した混合液２０重量部を充填したものを０．５ｍｍの厚みでコーティングしたセパレーターの上に、ＫＥ１０５１Ａ／Ｂ（信越化学工業（株）製品名）のＡ液とＢ液を等量混合したものを１ｍｍの厚みでコーティングし、硬化成形した。ついで、このシリコーンゲル硬化物（成形品）の表面に上記と同じセパレーターを貼り付けた。これを所定の形状に打ち抜き加工したところ、任意の形に打ち抜き加工ができた。また、電子機器の基板パッキング状に打ち抜いたものをパッキングとして使用したところ、上記セパレーターで表面粘着面が保護されているので取り扱い性もよく、また使用に際してセパレーターを表面粘着面を損うことなくスムーズに剥離除去することができ、セパレーターを除去して用いたパッキング（シリコーンゲル成形品）はパッキング機能も十分であった。